제트 엔진, 가스 터빈 등의 고온 부재나, 마찰 교반 접합(FSW)의 툴(공구) 등의 구성 재료로서, 종래부터 Ni기 합금, Co기 합금, Ir기 합금 등 각종의 고온 내열 합금이 알려져 있다.  예를 들어, Ni기 합금을 대신하는 새로운 내열 합금으로서, Ir기 합금인 Ir-Al-W계 합금이 개시되어 있다(특허문헌 1).그리고, 본원 출원인은, 신규의 조성을 갖는 내열 합금으로서, Ni-Ir-Al-W계 합금을 기본으로 하는 내열성 합금을 개발하고 있다.  이 NiIr기 내열 합금은, Ni에 필수적인 첨가 원소인 Ir, Al, 및 W를 첨가한 합금이며, Ir: 5.0 내지 50.0질량%, Al: 1.0 내지 8.0질량%, W: 5.0 내지 20.0질량%, 잔부 Ni로 이루어지는 조성을 갖는다.상기한 신규의 NiIr기 내열 합금은, 그 강화 기구로서 L12 구조를 갖는 금속 간 화합물인 γ'상[(Ni, Ir)3(Al, W)]의 석출 강화 작용을 이용하는 것이다.  γ'상은 온도 상승에 수반하여 강도도 높아지는 역온도 의존성을 나타내기 때문에, 우수한 고온 강도, 고온 크리프 특성을 합금에 부여할 수 있다.  그리고, 이 γ'상에 의한 강화 작용의 이용은, 종래부터 알려져 있는 Ni기 내열 합금의 강화 기구와 마찬가지이지만, 본원 출원인에 의한 NiIr기 내열 합금은, γ'상의 고온하에 있어서의 거동이 개선되어 있어 Ni기 내열 합금보다도 고온 안정성이 양호하다.그런데, 일반적으로 합금의 제조에 있어서는, 용해 주조법에 의해 목적 조성의 합금 잉곳을 제조하는 공정을 주로 갖고, 이것에 적절한 가공 열처리 공정을 부가하여 합금 제품을 제조한다.  본원 출원인에 의한 NiIr기 내열 합금도 일반적인 용해 주조법에 의해 제조 가능하며, 또한 그 주요한 강화 기구인 γ'상의 석출을 위해서 시효 열처리를 행하도록 하고 있다.  이 시효 열처리의 가열 온도는, 700 내지 1300℃의 온도 영역에서 0.5분 내지 72시간 가열하는 것이 바람직하다.
이 문장들은 임의의 순서로 섞여 있습니다. 모든 문장을 활용하여 원본 단락의 순서와 내용을 올바른 순서로 재구성하세요.
#문장 리스트: ['제트 엔진, 가스 터빈 등의 고온 부재나, 마찰 교반 접합(FSW)의 툴(공구) 등의 구성 재료로서, 종래부터 Ni기 합금, Co기 합금, Ir기 합금 등 각종의 고온 내열 합금이 알려져 있다.', " 이 NiIr기 내열 합금은, Ni에 필수적인 첨가 원소인 Ir, Al, 및 W를 첨가한 합금이며, Ir: 5.0 내지 50.0질량%, Al: 1.0 내지 8.0질량%, W: 5.0 내지 20.0질량%, 잔부 Ni로 이루어지는 조성을 갖는다.상기한 신규의 NiIr기 내열 합금은, 그 강화 기구로서 L12 구조를 갖는 금속 간 화합물인 γ'상[(Ni, Ir)3(Al, W)]의 석출 강화 작용을 이용하는 것이다.", ' 이 시효 열처리의 가열 온도는, 700 내지 1300℃의 온도 영역에서 0.5분 내지 72시간 가열하는 것이 바람직하다.', " 본원 출원인에 의한 NiIr기 내열 합금도 일반적인 용해 주조법에 의해 제조 가능하며, 또한 그 주요한 강화 기구인 γ'상의 석출을 위해서 시효 열처리를 행하도록 하고 있다.", ' 예를 들어, Ni기 합금을 대신하는 새로운 내열 합금으로서, Ir기 합금인 Ir-Al-W계 합금이 개시되어 있다(특허문헌 1).그리고, 본원 출원인은, 신규의 조성을 갖는 내열 합금으로서, Ni-Ir-Al-W계 합금을 기본으로 하는 내열성 합금을 개발하고 있다.', " γ'상은 온도 상승에 수반하여 강도도 높아지는 역온도 의존성을 나타내기 때문에, 우수한 고온 강도, 고온 크리프 특성을 합금에 부여할 수 있다.", " 그리고, 이 γ'상에 의한 강화 작용의 이용은, 종래부터 알려져 있는 Ni기 내열 합금의 강화 기구와 마찬가지이지만, 본원 출원인에 의한 NiIr기 내열 합금은, γ'상의 고온하에 있어서의 거동이 개선되어 있어 Ni기 내열 합금보다도 고온 안정성이 양호하다.그런데, 일반적으로 합금의 제조에 있어서는, 용해 주조법에 의해 목적 조성의 합금 잉곳을 제조하는 공정을 주로 갖고, 이것에 적절한 가공 열처리 공정을 부가하여 합금 제품을 제조한다."]